МАССА ДЛЯ ИЗГОТОВЛЕНИЯ ФАСАДНОЙ ПЛИТКИ
MIXTURE FOR MANUFACTURING OF FACING TILES

Изобретение относится к составам масс, которые могут быть использованы в производстве фасадной плитки.
Известна масса, содержащая, мас.%: глина 5,0-40,0; бой стекла 60,0-95,0 [1].
Задача изобретения состоит в повышении водостойкости фасадной плитки, полученной из массы.
Технический результат достигается тем, что масса для изготовления фасадной плитки, включающая глину и бой стекла, дополнительно содержит нарезанное на отрезки длиной 3-10 мм стекловолокно при следующем соотношении компонентов, мас.%: глина 10,0-15,0; бой стекла 84,0-86,0; стекловолокно 1,0-4,0.
2
2
3
2
3
3
Для приготовления массы могут быть использованы глины следующего химического состава, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32. Возможно использование боя любых силикатных стекол (тарного*, листового**, медицинского*** и др.).
В таблице приведены составы массы для изготовления фасадной плитки.
Таблица.
Компоненты
Состав, мас.%:
1
2
3
Глина
10,0
13,0
15,0
Бой стекла
86,0*
85,0**
84,0*
Стекловолокно
4,0
2,0
1,0
Коэффициент размягчения
~0,9
~0,9
~0,9
2
Компоненты дозируют в требуемых количествах. Глину и бой стекла размалывают до получения порошков с удельной поверхностью 2500-4000 см/г. Стекловолокно нарезают на отрезки длиной 3-10 мм. Компоненты смешивают и готовят массу с влажностью 9-13%. Возможно введение в состав массы окрашивающих добавок (окиси кобальта, хрома, железа, пиролюзита, охры, а также специально выпускаемых промышленностью керамических пигментов) в количестве 0,1-10% от массы боя стекла. Из массы прессуют фасадную плитку и в интервале температур 750-1100°С проводят обжиг.
Источники информации
1. SU 66305, C04B 33/00, 1946.